"着色剤及びビヒクルを含み、前記ビヒクルは、aポリプロピレンカーボネートと、bロジン系化合物、トール油系化合物、天然または合成テルペン類化合物、テルペン-フェノール系樹脂、及びC5~C9石油系樹脂から選択される粘着付与剤と、を含むことを特徴とするホットメルトインク組成物。前記ビヒクルは、ポリプロピレンカーボネート60~95重量及び粘着付与剤5~40重量を含むことを特徴とする、請求項1に記載のホットメルトインク組成物。前記ホットメルトインク組成物は、着色剤2~20重量及びビヒクル80~98重量を含むことを特徴とする、請求項1に記載のホットメルトインク組成物。前記ポリプロピレンカーボネートは、重量平均分子量が10,000g/mol~50,000g/molであることを特徴とする、請求項1に記載のホットメルトインク組成物。前記ビヒクルは、ポリプロピレンカーボネートを基準として5~15重量の可塑剤をさらに含むことを特徴とする、請求項1に記載のホットメルトインク組成物。前記ビヒクルは、酸化安定剤及び紫外線吸収剤から選択される一つ以上をポリプロピレンカーボネートを基準として0.5~10重量さらに含むことを特徴とする、請求項1に記載のホットメルトインク組成物。前記可塑剤は、リン酸エステル系及び脂肪族二塩基酸エステル系化合物から選択される一つ以上であることを特徴とする、請求項5に記載のホットメルトインク組成物。前記可塑剤は、リン酸トリクレジルまたは下記化学式2の脂肪族二塩基酸エステル系化合物であることを特徴とする、請求項7に記載のホットメルトインク組成物。前記化学式2中、aは1~5の整数であり、bは0~4の整数であり、Rは水素またはC1~C4アルキルである。ロジン系化合物は、ロジンエステル、水添ロジンエステル、不均化ロジンエステル、二塩基酸変性ロジンエステル、重合ロジンエステル、及びフェノール変性ロジンエステルから選択されることを特徴とする、請求項1に記載のホットメルトインク組成物。前記粘着付与剤は軟化点が70~150°Cの範囲であることを特徴とする、請求項1に記載のホットメルトインク組成物。前記ポリプロピレンカーボネートは、二酸化炭素とプロピレンオキシドの重合反応により得られることを特徴とする、請求項4に記載のホットメルトインク組成物。本発明の目的は、ポリプロピレンカーボネートをビヒクルとして含んで、顔料の分散安定性が高く、印刷物に対する接着力に優れており、低温で印刷が可能な環境にやさしいロートグラビアホットメルトインク組成物を提供することにある。本発明は、二酸化炭素由来ポリプロピレンカーボネートをビヒクルとして用いることを特徴とするロートグラビアホットメルトインク組成物に関し、より詳細には、着色剤及びビヒクルを含み、前記ビヒクルは、aポリプロピレンカーボネートと、bロジン系化合物、トール油系化合物、天然または合成テルペン類化合物、テルペン-フェノール系樹脂、及びC5~C9石油系樹脂から選択される粘着付与剤と、を含むことを特徴とするホットメルトインク組成物に関する。本発明によるホットメルトインク組成物は、環境にやさしい樹脂を用いながらも、グラビア印刷の長所を維持することができる。本発明は、ポリプロピレンカーボネートをビヒクルとして適用した新しい組成のロートグラビアホットメルトインクに関し、より詳細には、従来に用いられていたポリエチルビニルアセテート系樹脂基盤のホットメルトインクの印刷性を越え、且つVOCやHAPsの有害性から解放される環境にやさしいホットメルトインクに関する。ポリプロピレンカーボネートは、化学式1で表される環境にやさしいポリマーであり、二酸化炭素とプロピレンオキシドを共重合させて得られる。ポリマーの材料として二酸化炭素を用いるため、生産過程の炭素バランスが負に示される樹脂である。前記ポリプロピレンカーボネートは、韓国公開特許第2009-0090154号公報、第2010-067593号公報、及び第2010-0013255号公報などに公知された方法で製造されることができる。本発明は、着色剤及びビヒクルを含み、前記ビヒクルとしてポリプロピレンカーボネートを含有するグラビアインク組成物に関し、以下、本発明について詳細に説明する。本発明によるホットメルトインク組成物のビヒクルとして採用されるaポリプロピレンカーボネートは、二酸化炭素とプロピレンオキシドの重合反応により得られることを特徴とする。前記ポリプロピレンカーボネートは、重量平均分子量が10,000g/mol~50,000g/molであることが好ましい。分子量が50,000より大きいポリプロピレンカーボネート樹脂は、溶融粘度が高く、粘着付与剤との相溶性が低いため、均一なビヒクル組成物を得ることが困難である。また、分子量が10,000より低いポリプロピレンカーボネート樹脂は、可塑化された時に表面のべたつきが持続して引張強度が低い。前記範囲の分子量を有するポリプロピレンカーボネートは、ロートグラビアホットメルトインク組成物の接着力を向上させ、組成物の溶融粘度が70~90°Cと低く、印刷性、色安定性、及び分散性に優れるという長所を有する。また、ポリプロピレンカーボネートの特性により、グラビアホットメルトインク廃棄物の燃焼時にNOxの発生がなく、埋立て処分時にもイオンによって容易に分解されるという環境にやさしい特性をさらに実現することができる。本発明によるホットメルトインク組成物のビヒクルは、ポリプロピレンカーボネートとともにホットメルト接着剤の接着力を増大させる役割をする物質として粘着付与剤を含み、前記粘着付与剤は、ロジン系化合物、トール油系化合物、天然または合成テルペン類化合物、テルペン-フェノール系樹脂、及びC5~C9石油系樹脂から選択される。前記粘着付与剤の軟化点は70~150°C範囲であることが好ましい。前記粘着付与剤の軟化点が150°Cより高いと、前記低分子量のポリプロピレンカーボネートとの相溶性が低く、ホットメルトインク組成物の溶融粘度を高める。また、前記粘着付与剤の軟化点が70°Cより低いと、溶融粘度が低すぎて、印刷後に温度を低めてもべたつきが残る。特に、ロジン系化合物は、インクの透明性が向上され、着色剤の溶解性が良好であり、媒体との密着性に優れるという特徴を有する。特に、前記ロジン系化合物は、ロジンエステル、水添ロジンエステル、不均化ロジンエステル、二塩基酸変性ロジンエステル、重合ロジンエステル、及びフェノール変性ロジンエステルがより好ましく、軟化点が70~90°C範囲であるものがより好ましい。本発明によるビヒクルは、ポリプロピレンカーボネート60~95重量及び粘着付与剤5~40重量を含み、特に、ポリプロピレンカーボネート80~90重量及び粘着付与剤10~20重量を含むことが好ましい。本発明によるホットメルトインク組成物は、ビヒクルとともに着色剤を含む。この際、着色剤2~20重量及びビヒクル80~98重量を含むことが好ましい。着色剤は公知の染料及び顔料であれば全て使用可能である。顔料としては、無機顔料、有機顔料に関らず、印刷に一般的に用いられているものを用いることができる。本発明で使用可能な顔料としては、カーボンブラック、カドミウムレッド、モリブデンレッド、クロムイエロー、カドミウムイエロー、チタンイエロー、酸化クロム、チタンコバルトグリーン、シアンブルー、コバルトブルー、アゾ系顔料、フタロシアニン系顔料、キナクリドン系顔料、イソインドリン系顔料、ペリレン系顔料、チオインジゴ系顔料、金属錯体顔料などが挙げられ、これらは単独で用いてもよく、複数の顔料を混合して用いてもよい。また、染料としては、金属錯塩染料、ナフトール染料、アントラキノン染料、インジゴ染料、カルボニウム染料、キノンイミン染料、シアニン染料、キノリン染料、ニトロ染料、ニトロソ染料、ベンゾキノン染料、ナフトキノン染料、フタロシアニン染料、金属フタロシアニン染料などが挙げられ、これらは単独で用いてもよく、複数の染料を混合して用いてもよい。本発明によるインク組成物のビヒクルは、ポリプロピレンカーボネート樹脂に柔軟性、作業容易性、及び延伸性を付与するために可塑剤をさらに含むことができ、前記可塑剤は、ポリプロピレンカーボネートを基準として5~15重量で含まれることが好ましい。前記可塑剤は、脂肪族二塩基酸エステル系、リン酸エステル系などの可塑剤を含む。脂肪族二塩基酸エステルは、C3~7の二塩基酸脂肪酸にC4以下のアルコールを縮合反応させたものや、二塩基酸脂肪酸の両カルボキシル基にプロピレンオキシドを1~4モル付加した後、C4以下のアルコールを縮合反応させたものが好ましく、下記の化学式2の化合物で例示される。前記化学式2中、aは1~5の整数であり、bは0~4の整数であり、Rは水素またはC1~C4アルキルである。リン酸エステル系可塑剤としては、リン酸トリクレジルが好ましい。その他の可塑剤は、ポリプロピレンカーボネートとフェノール変性ロジンエステルなどのロジン系混合物との相溶性が低いため、ホットメルトインクの製造後に分離される可能性がある。本発明によるホットメルトインク組成物は、酸化安定剤及び紫外線吸収剤から選択される一つ以上をさらに含むことができ、ポリプロピレンカーボネートを基準として0.5~10重量で含まれることが好ましい。酸化防止剤は、熱に対する安定性を高める物質であって、市販されているものを用いることができる。また、紫外線吸収剤は、インクの退色及び樹脂の分解を防止するためのものであって、市販されているものを用いることができる。本発明のホットメルトインクに用いられる添加剤としては、分散剤、スリップ剤、消泡剤などが挙げられ、これらは単独または混合して用いることができる。本発明は、既存のポリエチルアセテート樹脂を基盤とするロートグラビアホットメルトインクをポリプロピレンカーボネートに代替した新しい組成のロートグラビアホットメルトインクを提供することにより、カーボンフットプリントシステムに応えることができ、埋立て廃棄が可能な生分解性樹脂を用いることにより、環境にやさしい長所を実現することができ、ポリプロピレンカーボネートの高い粘着力及びフェノール変性ロジンエステルなどの粘着付与剤との優れた相溶性、印刷後の色密度を高める優れた印刷性を有するグラビアホットメルトインク組成物を提供することができる。以下、本発明を下記実施例に基づいてより詳細に説明する。但し、下記実施例は本発明を例示するためのものにすぎず、下記実施例によって限定されるものではない。本発明で用いられるポリプロピレンカーボネートは、韓国公開特許公報第2009-0090154号、第2010-067593号、及び第2010-0013255号に記載のものに基づいて製造した。[実施例1]重量平均分子量が20,000g/molであるポリプロピレンカーボネート樹脂75gにフェノール変性ロジンエステル14gを入れ、脂肪族二塩基酸であるグルタル酸にメチルジプロピレングリコールエーテル2当量を縮合させたエステルa=3、b=2、R=CH3である化学式2の化合物10gを入れ、これにフェノール系酸化防止剤としてブチルヒドロキシトルエンButylatedhydroxytoluene;BHT0.5g及び紫外線吸収剤として2,4-ジヒドロキシベンゾフェノン0.5gを入れた後、ブラベンダー混合機を用いて160°Cで5分間混合することによりビヒクルを製造した。上述のビヒクル100gに顔料としてフタロシアニンブルー3gを追加してブラベンダー混合機でさらに混合した後、熱圧着機HeatingPBHssを用いて2mm厚さの試験片を製造した。このように製造したホットメルトインク試験片に対して、120°Cでの粘度を測定し、0°C及び100°Cで3日間保管して2,4-ジヒドロキシベンゾフェノンと顔料の分離程度を確認し、試験片の断面を切断して走査型電子顕微鏡で表面を観察してビヒクル成分間の均一面を確認した。また、UTMを用いて伸び率を測定して可塑性を測定した。K-プリンティングプルーファーを用いて印刷した後、色反射密度を測定して印刷性を測定した。その測定結果を表1にまとめた。[実施例2]可塑剤としてリン酸トリクレジルを使用したことを除き、前記実施例1と同様に製造した。[実施例3]重量平均分子量が50,000g/molであるポリプロピレンカーボネートを使用したことを除き、前記実施例1と同様に製造した。[比較例1]重量平均分子量が5000g/molであるポリプロピレンカーボネートを使用したことを除き、前記実施例1と同様に製造した。[比較例2]重量平均分子量が100,000g/molであるポリプロピレンカーボネートを使用したことを除き、前記実施例1と同様に製造した。[比較例3]可塑剤としてジオクチルフタレートを使用したことを除き、前記実施例1と同様に製造した。[比較例4]ビヒクル成分のうちフェノール変性ロジンエステルの代りに石油樹脂を使用したことを除き、前記実施例1と同様に製造した。[比較例5]ビヒクルとして軟化点が165°Cであるビニルアセテート含量が28であるポリエチルビニルアセテート65g、ステアリルアルコール25g、軟化点が85°Cであるカルナウバワックス10gに、酸化防止剤としてブチルヒドロキシトルエンButylatedhydroxytoluene;BHT0.5g及び紫外線吸収剤として2,4-ジヒドロキシベンゾフェノン0.5gを入れて、ブラベンダー混合機で混合した後、上述のビヒクル100gに顔料としてフタロシアニンブルー3gを入れてさらに混合した後、実施例1と同様に試験片を製作し、比較のために物性を測定した。"